글 리시 딜 아지드 폴리머 ( GAP ) / IPDI / N - 3200 15 . 80 중량 %, 부탄 트리 올 트리 나이트 레이트 8 . 85 중량 %, 트리 메틸 올 에 탄 트리 니트 레이트 2 . 14 중량 %, NMA 0 . 50 중량 %, 카본 블랙 0 . 10 중량 %, Fe 2 O 3 1 . 50 중량 %, ZrC 1 . 00 중량 %, 제 1 산화제 20 . 00 중량 %, 제 6 산화제 50 . 00 중량 %, TPB 0 . 10 중량 %, DNSA 0 . 01 중량 % 을 혼합 하 고 플 래네 터리 믹서 ( planetary mixer ) 를 사용 하 여 추진제 혼합 초기 , 산화제 와 같 은 비용 해성 고체 를 넣 기 전 에 는 65 ℃ 에서 진공 하 에서 혼합 하 였으며 , 산화제 를 순차 적 으로 투입 할 때 에 는 50 ℃ 에서 진공 하 에서 추진제 슬러리 를 제조 하 였으며 경화 는 50 ℃ 에서 일 주일 동안 이루어지 게 하 였 다 .